(57)【要約】【課題】ほこり等の汚れやキズから表面を物理的に保護することに加えて、湿度やにおいに対する効果のある表面保護シートを提供しようとするもので、とりわけ、卓球ラケットのラバー等にあってはラバー表面の酸化防止に加え、吸湿作用により湿気に伴うラケットの膨張や腐食を防止するほか、調湿作用によるラケットの反り防止、ラケット保管時のラケットケース内の脱臭をできるようにした、新規な表面保護シートの構成を提案するものである。【解決手段】吸湿作用を有する多孔質物質を含有する吸湿シート層２０と、前記吸湿シート層上面に形成された粘着層３０と、前記粘着層上面に剥離自在に貼着されたカバー材４０とからなる。【選択図】図１
2019088457.tif 000002
【特許請求の範囲】
【請求項１】
吸湿作用を有する多孔質物質を含有する吸湿シート層と、
前記吸湿シート層上面に形成された粘着層と、
前記粘着層上面に剥離自在に貼着されたカバー材
とからなる表面保護シート。
【請求項２】
前記多孔性物質が、活性炭、ゼオライトもしくはシリカゲルのうちいずれか1又は複数からなる請求項１に記載の表面保護シート。
【請求項３】
前記吸湿シート層が多孔性物質の抄紙よりなる請求項１又は２に記載の表面保護シート。
【請求項４】
前記吸湿シート層に前記多孔性物質が５−９０重量％配合されている請求項１ないし３のいずれかに記載の表面保護シート。
【請求項５】
前記粘着層が自己粘着性シートよりなる請求項１ないし４のいずれかに記載の表面保護シート。
【請求項６】
前記粘着層がシリコン系粘着シートよりなる請求項１ないし４のいずれかに記載の表面保護シート。
【請求項７】
前記吸湿シート層の裏面側に通気性材料よりなる通気層が形成されている請求項１ないし６のいずれかに記載の表面保護シート。
【請求項８】
前記通気層が不織布よりなる請求項７に記載の表面保護シート。
【請求項９】
前記表面保護シートが卓球用ラバー保護用である請求項１ないし８のいずれかに記載の表面保護シート。
【発明の詳細な説明】
【技術分野】
【０００１】
この発明は、物体の表面保護シートに関する
【背景技術】
【０００２】
たとえば卓球のラケットの打面に使用されるラバー面の汚れは打球の回転に悪影響を及ぼすおそれがある。そのため、従来からラケットを使用しないときには、ラケットのラバー面に表面保護シートを貼り付け、これによってラバー面を汚れからの保護することが行われている。従来のこの種の表面保護シートは、図４に符号６０で図示したように、ポリエステル等の合成樹脂シート６１の上面に粘着層６２を形成した物が一般的である。符号６３は粘着層６２上面に剥離自在に貼着されたカバー材である（特許文献１，２）。
【０００３】
これらの表面保護シート６０は、図３のようにラケットＰの使用後に、カバー材６３を取り外し粘着層６２を介してラケットラバー面Ｒに取り付けられる。従来の保護シート６０は、基本的に物体の表面をほこり等の汚れやキズから表面を保護するもので、卓球ラケットのラバーにあってはラバー表面の酸化防止にも役立った。
【０００４】
しかしながら、従来の表面保護シートにあっては、他の機能、例えば、湿度やにおいに対する機能を備えたものはなかった。
【先行技術文献】
【特許文献】
【０００５】
【特許文献１】特開平２０１１−２５４９８１号公報
【特許文献２】特開平２０１６−２０９４９３号公報
【発明の概要】
【発明が解決しようとする課題】
【０００６】
そこで、この発明は、ほこり等の汚れやキズから表面を物理的に保護することはもちろん、これに加えて、湿度やにおいに対する効果のある表面保護シートを提供しようとするものである。とりわけ、上記した卓球ラケットのラバー等にあってはラバー表面の酸化防止に加え、吸湿作用により湿気に伴うラケットの膨張や腐食を防止するほか、調湿作用によるラケットの反り防止、ラケット保管時のラケットケース内の脱臭をできるようにした、新規な表面保護シートの構成を提案するものである。
【課題を解決するための手段】
【０００７】
すなわち、請求項１に係る発明は、吸湿作用を有する多孔質物質を含有する吸湿シート層と、前記吸湿シート層上面に形成された粘着層と、前記粘着層上面に剥離自在に貼着されたカバー材とからなる表面保護シートに係る。
【０００８】
また、請求項２に係る発明は、前記多孔性物質が、活性炭、ゼオライトもしくはシリカゲルのうちいずれか1又は複数からなる請求項１に記載の表面保護シートに係る。
【０００９】
請求項３に係る発明は、前記吸湿シート層が多孔性物質の抄紙よりなる請求項１又は２に記載の表面保護シートに係る。
【００１０】
請求項４に係る発明は、前記吸湿シート層に前記多孔性物質が５−９０重量％配合されている請求項１ないし３のいずれかに記載の表面保護シートに係る。
【００１１】
また、請求項５に係る発明は、前記粘着層が自己粘着性シートよりなる請求項１ないし４のいずれかに記載の表面保護シートに係る。
【００１２】
請求項６に係る発明は、前記粘着層がシリコン系粘着シートよりなる請求項１ないし４のいずれかに記載の表面保護シートに係る。
【００１３】
また、請求項７係る発明は、前記吸湿シート層の裏面側に通気性材料よりなる通気層が形成されている請求項１ないし６のいずれかに記載の表面保護シートに係る。
【００１４】
請求項８に係る発明は、前記通気層が不織布よりなる請求項７に記載の表面保護シートに係る。
【００１５】
請求項９に係る発明は、前記表面保護シートが卓球用ラバー保護用である請求項１ないし８のいずれかに記載の表面保護シートに係る。
【発明の効果】
【００１６】
請求項１の発明に係る発明によれば、吸湿作用を有する多孔質物質を含有する吸湿シート層と、前記吸湿シート層上面に形成された粘着層と、前記粘着層上面に剥離自在に貼着されたカバー材とからなる表面保護シートとしたものであるから、ほこり等の汚れやキズから表面を物理的に保護することはもちろん、これに加えて、湿度やにおいに対する効果のある表面保護シートを提供することができる。
【００１７】
また、請求項２に係る発明によれば、請求項１において、前記多孔性物質が、活性炭、ゼオライトもしくはシリカゲルのうちいずれか1又は複数からなるものであるから、比較的経済的にかつ容易に生産することができる。
【００１８】
請求項３に係る発明にあっては、請求項１又は２において、前記吸湿シート層が多孔性物質の抄紙よりなるものであるから、効率よく本発明の表面保護シートを得ることができる。
【００１９】
請求項４に係る発明にあっては、請求項１ないし３のいずれかにおいて、前記吸湿シート層に前記多孔性物質が５−９０重量％配合されているものであるから、表面保護シートの目的に応じ必要なものを簡単かつ容易に得ることができる。
【００２０】
また、請求項５に係る発明によれば、請求項１ないし４のいずれかにおいて、前記粘着層が自己粘着性シートよりなるものであるから、粘着層の形成を簡単かつ容易に効率よく行うことができる。
【００２１】
請求項６に係る発明によれば、請求項１ないし５のいずれかにおいて、前記粘着層がシリコン系粘着シートよりなるものであるから、粘着層の形成を簡単かつ容易に効率よく行うことができる。
【００２２】
請求項７に係る発明によれば、請求項１ないし６のいずれかにおいて、前記吸湿シート層の裏面側に通気性材料よりなる通気層が形成されているものであるから、吸湿シート層それ自体及び保護シート全体の強度を上げ耐久性に寄与する。
【００２３】
請求項８に係る発明はあって、請求項１ないし３のいずれかにおいて、前記通気層が不織布よりなるものであるから、経済的である。
【００２４】
請求項９に係る発明にあっては、請求項１ないし８のいずれかにおいて、前記表面保護シートが卓球用ラバー保護用であるから、卓球ラケットのラバー表面の酸化防止に加え、吸湿作用により湿気に伴うラケットの膨張や腐食を防止するほか、調湿作用によるラケットの反り防止、ラケット保管時のラケットケース内の脱臭もできる。
【図面の簡単な説明】
【００２５】
【図１】本発明の表面保護シートの一実施例を表す断面図である。
【図２】本発明の表面保護シートの他の実施例を表す断面図である。
【図３】実施例の表面保護シートを卓球ラケットのラバーに取り付けた状態の斜視図である。
【図４】従来の表面保護シートの一例を表す断面図である。
【発明を実施するための形態】
【００２６】
以下図面に従って本発明を説明すると、図１に図示したように、請求項１の発明に係る表面保護シート１０は、吸湿作用を有する多孔質物質を含有する吸湿シート層２０と、前記吸湿シート層上面に形成された粘着層３０と、前記粘着層上面に剥離自在に貼着されたカバー材４０とからなる。この構成によって、物体表面に取り付けられた際には、ほこり等の汚れやキズから物体表面を物理的に保護することはもちろん、これに加えて、湿気やにおいを吸収する効果を有する。
【００２７】
請求項２の発明として規定したように、前記吸湿シート層２０の多孔性物質は、従来公知の活性炭、ゼオライトもしくはシリカゲルのうちいずれか1又は複数から構成することができる。これらの物質は比較的安価に入手できるので経済的かつ生産を容易に行うことができる。
【００２８】
また、請求項３に係る発明として規定したように、前記吸湿シート層２０は多孔性物質の抄紙２１よりなるものとすることが便宜である。シート状に構成されていることより本発明を必要とされる目的、用途及び効果に応じて効率よく実施することができる。
【００２９】
さらに、請求項４に係る発明として規定したように、前記吸湿シート層２０（２１）に配合される前記多孔性物質は５−９０重量％配合されるものであるから、表面保護シートの目的、用途及び効果に応じ必要なものを簡単かつ容易に得ることができる。
【００３０】
また、請求項５に係る発明として規定したように、前記粘着層３０を自己粘着性シート３１より構成することが便宜である。この自己粘着性シート３１は粘着剤を介することなくシート（フィルム）が自ら粘着性（接着性）を有するもので、自己粘着のため貼った後の糊残りや汚れの心配がなく、何度も貼り替えることができ、繰り返し使用に最適である。各種の自己粘着性シートが知られており、目的、用途に応じて粘着層のバリエーションなど選択することができる。
【００３１】
請求項６に係る発明として規定したように、前記粘着層をシリコン系粘着シートよりなるものとすることができる。これらの粘着シートは貼った後の糊残りや汚れの心配がなく、再使用も可能である。
【００３２】
さらに、請求項７に係る発明として規定し図２に図示した表面保護シート１１のように、前記吸湿シート層２０（２１）の裏面側に通気性材料よりなる通気層５０を形成することができる。通気層５０は通気効果を有するものであるから、吸湿シート層２０それ自体及び保護シート全体の強度を上げ耐久性に寄与する。
【００３３】
この通気層５０は、請求項８に係る発明として規定し図示したように、不織布５１によって構成することが便宜でかつ経済的である。
【００３４】
さらにまた、この発明の表面保護シートは、請求項９に係る発明として規定したように、卓球用ラバー保護用とすることが有利である。この発明の表面保護シート１０により、卓球ラケットＰのラバーＲ表面の酸化防止に加え、吸湿層２０の吸湿作用により湿気に伴うラケットの膨張や腐食を防止するほか、調湿作用によるラケットの反り防止、ラケット保管時のラケットケース内の脱臭もできる。
【実施例】
【００３５】
図１は本発明の実施例の表面保護シート１０と従来品の粘着保護シート６０の吸湿（調湿）効果及び臭気除去効果を試験し対比した表である。
実施品１の表面保護シートは、吸湿シート層である活性炭（フタムラ化学社製  粉末ヤシ殻活性炭：ＣＩ）を６０重量％配合されている約１５０ｇ/ｍ2の活性炭含有シートと、粘着層である自己粘着ポリプロピレンフィルム（フタムラ化学株式会社製：ＦＳＡ３００Ｍ）と、カバー材であるシリコン塗工をしたポリエステルフィルムを積層させた構成からなるものである。実施品２は粘着層としてシリコン系粘着剤塗工ポリエステルフィルムを使用したものであり、粘着層以外の構成は実施例１と同じ部材から構成されたものである。なお、
従来品の粘着保護シート６０は粘着保護シート（株式会社ＶＩＣＴＡＳ社製）を用いた。サンプルはいずれも１７０ｍｍ×１７０ｍｍのシートである。
【００３６】
【表１】
2019088457.tif 000003
【００３７】
[吸湿（調湿）試験]
吸湿（調湿）試験は、湿度５０％で一晩保存したサンプル（１７０ｍｍ×１７０ｍｍ）を、高湿度（湿度９０％）または低湿度（湿度３０％）に調整したデシケーター（約７L）内に入れ、一定時間経過後の湿度（％）を測定した。
【００３８】
表１から理解されるように、高湿度（湿度９０％）においては、実施品１では、３０分毎に６６％、６１％、２時間後には５８％と吸湿効果を発現した。また低湿度（湿度３０％）においては、３０分毎に４４％、４６％、２時間後には４８％と調湿効果を発現した。また、実施品２においても粘着層以外は実施品１と同構成となっているため、実施品１と同様に良好な結果が得られた。
従来品においては、高湿度（湿度９０％）または低湿度（湿度３０％）のいずれにおいてもほとんど変動は見られなかった。
【００３９】
[臭気減衰試験]
また、臭気減衰試験は、対象気体であるアンモニア及びトルエン各１００ｐｐｍを満たしたテドラーバッグ（５L）にサンプル（１７０ｍｍ×１７０ｍｍ）を入れ、一定時間経過後の濃度を検知管より測定し、除去率（％）を算出した。
【００４０】
表１に示したように、アンモニア（初期１００ｐｐｍ）においては、実施品１および２では、いずれにおいても３０分経過後に除去率１００％（残留０ｐｐｍ）、１時間後、２時間後にも除去率１００％を維持し高い臭気減衰効果を発現した。またトルエン（初期１００ｐｐｍ）においても、実施品１および２では同様に、３０分経過後に除去率１００％（残留０ｐｐｍ）、１時間後、２時間後にも除去率１００％を維持し高い臭気減衰効果を発現した。なお、従来品にあっては、アンモニアについては、３０分後に除去率１６％、１時間後に除去率２０％、２時間後には除去率３５％で減衰効果は低く（合格判定基準は２時間９０％以上）、トルエンについては、２時間経過後にも除去率０％で減衰効果は全くなかった。
【００４１】
ちなみに、吸湿シート層を構成する多孔性物質として、上述した活性炭のほかの、ゼオライト及びシリカゲルについても実験を行ったが、吸湿効果はゼオライト及びシリカゲルが高く、調湿効果は活性炭が高い。また、アンモニア、トルエンの臭気減衰効果はいずれもほぼ同等であった。以上の結果から、前記以外の多孔質物質においても効果が期待される為、利用可能と考えられる。
【００４２】
また、粘着性試験として実施品１、２および従来品をラケットに貼付し、貼付面を地面に向けた状態での落下の有無を確認したところ、いずれも落下せず良好な粘着性が確認された。
【産業上の利用可能性】
【００４３】
上述したように、本発明によれば、極めて簡単な構成により、ほこり等の汚れやキズから物体表面を物理的に保護することができるとともに、これに加えて、湿度やにおいに対する効果のある表面保護シートを提供することができたものであって、上記した卓球ラケットのラバー等にように、表面の酸化防止や吸湿作用により表面膨張や腐食を防止することができ、さらに調湿作用による物体の反り等の防止や脱臭など、各分野において有用な表面保護シートとして利用することができる。
【符号の説明】
【００４４】
１０  表面保護シート
２０  吸湿シート層
３０  粘着層
４０  カバー材４０
【図１】
2019088457.tif 000004
【図２】
2019088457.tif 000005
【図３】
2019088457.tif 000006
【図４】
2019088457.tif 000007